(57)【要約】【課題】印刷方式によりカラーフィルタを形成可能なフレキシブルカラーフィルタ基板、並びに画素パターン形状及び寸法安定性に優れたカラーフィルタ及びその製造方法を提供する。【解決手段】無機膜からなるバリア層が両面に設けられたフィルム基板のいずれか一方の面に、印刷方式でカラーフィルタを製造するためのアンカー層が形成され、前記アンカー層が、光硬化型ポリマー、（メタ）アクリルモノマー、シランカップリング剤及び光開始剤を含む塗布剤からなることを特徴とするフレキシブルカラーフィルタ基板、並びに該フレキシブルカラーフィルタ基板を備えたカラーフィルタ及びその製造方法。【選択図】図１
2013073115.tif 000002
【特許請求の範囲】
【請求項１】
無機膜からなるバリア層が両面に設けられたフィルム基板のいずれか一方の面に、印刷方式でカラーフィルタを製造するためのアンカー層が形成され、
前記アンカー層が、光硬化型ポリマー、（メタ）アクリルモノマー、シランカップリング剤及び光開始剤を含む塗布剤からなることを特徴とする、フレキシブルカラーフィルタ基板。
【請求項２】
前記（メタ）アクリルモノマーが２官能以上のモノマーであり、
前記シランカップリング剤が（メタ）アクリル基を有するアルコキシシランであり、
前記（メタ）アクリルモノマー及び前記シランカップリング剤の添加量が、固形分で、光硬化型ポリマー１００重量部に対して、それぞれ１〜５重量部であることを特徴とする、請求項１に記載のフレキシブルカラーフィルタ基板。
【請求項３】
請求項１又は２に記載のフレキシブルカラーフィルタ基板を備え、
前記アンカー層上に、カラーフィルタインキからなるカラーフィルタ層が形成されていることを特徴とする、カラーフィルタ。
【請求項４】
前記アンカー層表面の、カラーフィルタインキ中の溶剤に対する接触角が２０〜６０°であり、かつ、鉛筆硬度がＨＢ以下であることを特徴とする、請求項３に記載のカラーフィルタ。
【請求項５】
フィルム基板の両面に無機膜からなるバリア層を形成し、
前記バリア層が両面に設けられたフィルム基板のいずれか一方の面に、光硬化型ポリマー、（メタ）アクリルモノマー、シランカップリング剤及び光開始剤を含む塗布剤を塗布し、乾燥させてアンカー層を形成し、
前記アンカー層上に、カラーフィルタインキを用いて印刷方式でカラーフィルタ層を形成することを特徴とする、カラーフィルタの製造方法。
【請求項６】
前記塗布剤を塗布して８０〜１２０℃で乾燥させ、カラーフィルタ層を形成した後に、アンカー層を光硬化させることを特徴とする、請求項５に記載のカラーフィルタの製造方法。
【請求項７】
前記印刷方式が、巻き取りロール状で供給されたインキ離型処理フィルムへカラーフィルタインキを塗工してインキ液膜を形成し、該インキ液膜を予備乾燥した予備乾燥インキ膜に、凸部パターンが非画像パターンである凸版を押し当て、該予備乾燥インキ膜の不要なパターンを凸版の凸部に転写除去し、該インキ離型処理フィルム上に残った画像パターンをフレキシブルカラーフィルタ基板のアンカー層へ転写してカラーフィルタ層を形成する方式であることを特徴とする、請求項５又は６に記載のカラーフィルタの製造方法。
【請求項８】
すべての工程をロールツーロールプロセスで行うことを特徴とする、請求項５〜７のいずれか１つに記載のカラーフィルタの製造方法。
【発明の詳細な説明】
【技術分野】
【０００１】
本発明は、フレキシブルカラーフィルタ基板、並びにカラーフィルタ及びその製造方法に関する。さらに詳細には、画素パターン形状及び寸法安定性に優れたカラーフィルタを印刷方式により形成可能とするアンカー処理基板であり、特に、フィルムを基板としたフレキシブルディスプレイ用のカラーフィルタ基板、及び該カラーフィルタ基板を備えたカラーフィルタ及びその製造方法に関するものである。
【背景技術】
【０００２】
表示ディスプレイはテレビ、パソコン、携帯端末等に広く用いられ、必要不可欠なものとなっている。これら表示ディスプレイを構成する主要部材の一つが、カラー表示を可能とするカラーフィルタであり、その形成方法はフォトリソ法、印刷法、インクジェット法等多岐に渡る。
【０００３】
また、近年、表示ディスプレイの用途の多様化により、従来のガラス基板から、フィルム基板への代替が図られている。フィルム基板は、ガラス基板に比べ、安価で割れにくく、薄型・軽量化が達成され、フレキシブル表示が可能である、といった利点がある。その反面、フィルム基板単体では、吸水や熱の影響で基板の寸法が変動し易く、またディスプレイの表示不良の原因となる、といった欠点も有する。これらの欠点を補うため、フィルム基板の両面に無機膜からなるバリア層を設けることが一般的であり、その層構成は数多く提案されている。
【０００４】
この無機膜自体は、可撓性に乏しく、フィルムの曲げによりクラックが発生する傾向があり、これがバリア性低下の原因になる。そのため、バリア層表面に保護層を設ける構成が一般的であり、例えば特許文献１に記載されたような構成が提案されている。また、特許文献２に記載されているように、別途バリア層付のフィルムを貼合することでバリア性を付与する方法も提案されている。
【先行技術文献】
【特許文献】
【０００５】
【特許文献１】特開２００６−１２３２８９号公報
【特許文献２】特開２０１１−０９５３３９号公報
【発明の概要】
【発明が解決しようとする課題】
【０００６】
本発明の課題は、印刷方式によりカラーフィルタを形成可能なフレキシブルカラーフィルタ基板、並びに画素パターン形状及び寸法安定性に優れたカラーフィルタ及びその製造方法を提供することである。
【課題を解決するための手段】
【０００７】
前記課題を解決するために、本発明のフレキシブルカラーフィルタ基板は、無機膜からなるバリア層が両面に設けられたフィルム基板のいずれか一方の面に、印刷方式でカラーフィルタを製造するためのアンカー層が形成され、前記アンカー層が、光硬化型ポリマー、（メタ）アクリルモノマー、シランカップリング剤及び光開始剤を含む塗布剤からなることを特徴とする。
【０００８】
また、本発明のフレキシブルカラーフィルタ基板では、前記（メタ）アクリルモノマーが２官能以上のモノマーであり、前記シランカップリング剤が（メタ）アクリル基を有するアルコキシシランであり、該（メタ）アクリルモノマー及び該シランカップリング剤の添加量が、固形分で、光硬化型ポリマー１００重量部に対して、それぞれ１〜５重量部であることが好ましい。
【０００９】
本発明のカラーフィルタは、前記本発明のフレキシブルカラーフィルタ基板を備え、前記アンカー層上に、カラーフィルタインキからなるカラーフィルタ層が形成されていることを特徴とする。
【００１０】
また、本発明のカラーフィルタでは、前記アンカー層表面の、カラーフィルタインキ中の溶剤に対する接触角が２０〜６０°であり、かつ、鉛筆硬度がＨＢ以下であることが好ましい。
【００１１】
本発明のカラーフィルタの製造方法は、フィルム基板の両面に無機膜からなるバリア層を形成し、前記バリア層が両面に設けられたフィルム基板のいずれか一方の面に、光硬化型ポリマー、（メタ）アクリルモノマー、シランカップリング剤及び光開始剤を含む塗布剤を塗布し、乾燥させてアンカー層を形成し、前記アンカー層上に、カラーフィルタインキを用いて印刷方式でカラーフィルタ層を形成することを特徴とする。
【００１２】
また、本発明のカラーフィルタの製造方法では、前記塗布剤を塗布して８０〜１２０℃で乾燥させ、カラーフィルタ層を形成した後に、アンカー層を光硬化させることが好ましい。
【００１３】
また、本発明のカラーフィルタの製造方法では、前記印刷方式が、巻き取りロール状で供給されたインキ離型処理フィルムへカラーフィルタインキを塗工してインキ液膜を形成し、該インキ液膜を予備乾燥した予備乾燥インキ膜に、凸部パターンが非画像パターンである凸版を押し当て、該予備乾燥インキ膜の不要なパターンを凸版の凸部に転写除去し、該インキ離型処理フィルム上に残った画像パターンをフレキシブルカラーフィルタ基板のアンカー層へ転写してカラーフィルタ層を形成する方式であることが好ましい。
【００１４】
また、本発明のカラーフィルタの製造方法では、すべての工程をロールツーロールプロセスで行うことが好ましい。
【発明の効果】
【００１５】
本発明は以上の特徴を有することから、下記に示す効果がある。
【００１６】
本発明のフレキシブルカラーフィルタ基板は、無機膜からなるバリア層が両面に設けられたフィルム基板のいずれか一方の面に、印刷方式でカラーフィルタを製造するためのアンカー層が形成され、前記アンカー層が、光硬化型ポリマー、（メタ）アクリルモノマー、シランカップリング剤及び光開始剤を含む塗布剤からなるので、バリア層でのクラック発生が防止され、バリア層を介してフィルム基板とアンカー層との密着性が向上し、耐溶剤性及び印刷パターン精度に優れたカラーフィルタの形成が可能となる。
【００１７】
本発明のフレキシブルカラーフィルタ基板において、前記（メタ）アクリルモノマーが２官能以上のモノマーであり、前記シランカップリング剤が（メタ）アクリル基を有するアルコキシシランであり、該（メタ）アクリルモノマー及び該シランカップリング剤の添加量が、固形分で、光硬化型ポリマー１００重量部に対して、それぞれ１〜５重量部である場合には、バリア層を介してフィルム基板とアンカー層との密着性がさらに向上し、耐溶剤性及び印刷パターン精度のバランスに優れたカラーフィルタの形成が可能となる。（メタ）アクリルモノマーが単官能モノマーである場合や、その添加量が１重量部未満である場合には、耐溶剤性の付与が困難となる恐れがあり、添加量が５重量部を超える場合には、未硬化状態でのアンカー層の塗膜のブロッキング性が大きくなり、印刷パターン形成が困難になる恐れがある。また、シランカップリング剤の添加量が１重量部未満である場合には、フィルム基板とアンカー層との密着性が低下する恐れがあり、添加量が５重量部を超える場合には、未硬化状態でのアンカー層の塗膜のブロッキング性が大きくなり、印刷パターン形成が困難になる恐れがある。
【００１８】
本発明のカラーフィルタは、前記本発明のフレキシブルカラーフィルタ基板を備え、前記アンカー層上に、カラーフィルタインキからなるカラーフィルタ層が形成されているので、従来のカラーフィルタと比較して画素パターン形状及び寸法安定性が向上しており、耐溶剤性及び印刷パターン精度に優れる。
【００１９】
本発明のカラーフィルタにおいて、前記アンカー層表面の、カラーフィルタインキ中の溶剤に対する接触角が２０〜６０°であり、かつ、鉛筆硬度がＨＢ以下である場合には、カラーフィルタインキの吸収性が適度に優れ、転写時のクッション性にも優れるので、その結果、印刷パターン精度に優れたカラーフィルタとなる。カラーフィルタインキ中の溶剤に対する接触角が２０°未満の場合には、総じてカラーフィルタインキの吸収性が高いため、パターン潰れが発生する傾向があり、６０°を超える場合には、総じてカラーフィルタインキの吸収性が低いため、印刷パターン精度が低下する傾向がある。また、鉛筆硬度がＨ以上である場合には、印刷時のクッション性が低下し、その結果、印刷パターン精度が低下する傾向がある。
【００２０】
本発明のカラーフィルタの製造方法は、フィルム基板の両面に無機膜からなるバリア層を形成し、前記バリア層が両面に設けられたフィルム基板のいずれか一方の面に、光硬化型ポリマー、（メタ）アクリルモノマー、シランカップリング剤及び光開始剤を含む塗布剤を塗布し、乾燥させてアンカー層を形成し、前記アンカー層上に、カラーフィルタインキを用いて印刷方式でカラーフィルタ層を形成するので、画素パターン形状及び寸法安定性に優れたカラーフィルタを容易に製造することができる。
【００２１】
本発明のカラーフィルタの製造方法において、前記塗布剤を塗布して８０〜１２０℃で乾燥させ、カラーフィルタ層を形成した後に、アンカー層を光硬化させた場合には、バリア層を介してフィルム基板とアンカー層との密着性がより向上し、パターン精度に特に優れたカラーフィルタを容易に製造することが可能となる。乾燥温度が８０℃未満である場合には、シランカップリング剤の作用が低下するため、密着性が低下する恐れがあり、１２０℃を超える場合には、フィルム基板が変形し易くなるため、印刷パターン精度を確保することが困難になる。また、カラーフィルタ層の形成前にアンカー層を光硬化させた場合には、印刷性能自体の確保が困難になる恐れがある。
【００２２】
本発明のカラーフィルタの製造方法において、前記印刷方式が、巻き取りロール状で供給されたインキ離型処理フィルムへカラーフィルタインキを塗工してインキ液膜を形成し、該インキ液膜を予備乾燥した予備乾燥インキ膜に、凸部パターンが非画像パターンである凸版を押し当て、該予備乾燥インキ膜の不要なパターンを凸版の凸部に転写除去し、該インキ離型処理フィルム上に残った画像パターンをフレキシブルカラーフィルタ基板のアンカー層へ転写してカラーフィルタ層を形成する方式である場合には、さらに印刷パターン精度に優れたカラーフィルタを容易に製造することが可能となる。
【００２３】
本発明のカラーフィルタの製造方法において、すべての工程をロールツーロールプロセスで行った場合には、生産性が向上し、カラーフィルタ基板のコストダウンを図ることが可能となる。
【図面の簡単な説明】
【００２４】
【図１】本発明のフレキシブルカラーフィルタ基板の一例を示す概略断面図
【図２】本発明のカラーフィルタの一例を示す概略断面図
【発明を実施するための形態】
【００２５】
以下、本発明を実施するための好ましい形態について、詳細に説明する。
【００２６】
図１は、本発明のフレキシブルカラーフィルタ基板の一例を示す概略断面図であり、フレキシブルカラーフィルタ基板１０は、バリア層２が両面に設けられたフィルム基板１のいずれか一方の面（図１では上面）に、アンカー層３が形成されたものである。
【００２７】
本発明に使用するフィルム基板１は、全光線透過率が８０％以上のプラスチックフィルムからなることが好ましい。このようなプラスチックフィルムの材料の例として、ポリエチレンテレフタレート、ポリエチレンナフタレート、ポリメチルメタクリレート、ポリカーボネート、ポリスルホン、ポリエーテルスルホン、ポリシクロオレフィン、アクリル系架橋性樹脂、エポキシ系架橋性樹脂、不飽和ポリエステル系架橋性樹脂等の樹脂があげられる。また、これらの樹脂と無機物とを複合して用いると、線膨張係数を低減することができる点から好ましい。
【００２８】
フィルム基板１の厚さは、特に限定はないが、５０〜３００μｍであることが好ましい。厚さが５０μｍ未満であると、カラーフィルタの形成プロセス上で基板への欠陥が生じ易くなる傾向があり、また３００μｍを超えると、例えばロールツーロールプロセスでの加工性が低下する傾向があるため好ましくない。
【００２９】
バリア層２は無機膜からなり、フィルム基板１の両面に設けられる。該バリア層２である無機膜の形成に用いることができる無機材料の例として、Ｓｉ、Ａｌ、Ｉｎ、Ｓｎ、Ｚｎ、Ｔｉ、Ｃｕ、Ｃｅ、Ｍｇ、Ｌａ、Ｃｒ、Ｃａ、Ｚｒ及びＴａから選ばれる１種以上を含む酸化物、窒化物、酸化窒化物又はハロゲン化物を主成分とするもの等があげられる。これらの無機材料を用いると、バリア性と透明性とを両立し易いという利点がある。なお、バリア層２は、フィルム基板１の各面に１層で設けられていてもよく、２層以上が積層されていてもよい。また、バリア層２は連続成膜されていてもよい。
【００３０】
フィルム基板１の両面にバリア層２を形成する方法には特に限定がないが、蒸着、イオンプレーティング、スパッタリング等のＰＶＤ法、プラズマＣＶＤ等の化学蒸着法又はゾルゲル法等を採用することができる。これらの中でも、スパッタリングで形成することが好ましい。
【００３１】
バリア層２の成膜工程は、枚葉あるいはロールツーロールいずれにも適用可能であるが、フィルム基板１上で成膜を行うため、ロールツーロールで行うことが、生産性が向上するので好ましい。
【００３２】
バリア層２の厚さは、特に限定はないが、例えば２０〜２００ｎｍとすることができる。厚さが２０ｎｍ未満であると、バリア効果が得られなくなる傾向があり、また厚さが２００ｎｍを超えると、可撓性が低くなる傾向がある。
【００３３】
バリア層２が両面に設けられたフィルム基板１は、バリア特性として、０〜０．２ｇ／ｍ2／２４時間の水蒸気透過率を有することが好ましい。水蒸気透過率が０．２ｇ／ｍ2／２４時間よりも大きいと、カラーフィルタの寸法変動が大きくなるため好ましくない。
【００３４】
前記のようにしてバリア層２が両面に設けられたフィルム基板１のいずれか一方の面に、アンカー層３を形成する。アンカー層３は、印刷方式でカラーフィルタを製造するためのものであり、光硬化型ポリマー、（メタ）アクリルモノマー、シランカップリング剤及び光開始剤を含む塗布剤から形成される。
【００３５】
アンカー層３に使用する光硬化型ポリマーとしては、例えば、ポリアクリル酸エステル、ポリメタアクリル酸エステル、ポリエチルアクリル酸エステル、スチレン−ブタジエン共重合体、ブタジエン重合体、アクリロニトリル−ブタジエン共重合体、クロロプレン重合体、架橋アクリル樹脂、架橋スチレン樹脂、フッ素樹脂、フッ化ビニリデン、ベンゾグアナミン樹脂、フエノール樹脂、ポリオレフィン樹脂、セルロース、スチレン−アクリル酸エステル共重合体、スチレン−メタアクリル酸エステル共重合体、ポリスチレン、スチレン−アクリルアミド共重合体、シリコーン樹脂、ポリビニルアセタール、ポリアミド、ロジン系樹脂、ポリエチレン、ポリカーボネート、塩化ビニリデン樹脂、ポリビニルアルコール、セルロース系樹脂、エポキシ樹脂、酢酸ビニル樹脂、エチレン−酢酸ビニル共重合体、酢酸ビニル−アクリル共重合体、塩化ビニル樹脂、ポリウレタン、シリコーン共重合樹脂、フッ素共重合樹脂等があげられるが、これらに限定されるものではない。
【００３６】
（メタ）アクリルモノマーは、光硬化後のアンカー層３の耐溶剤性を向上させる目的で使用され、該（メタ）アクリルモノマーとしては、例えば、ジエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、ポリプロピレングリコールジ（メタ）アクリレート、１，６−ヘキサンジオールジ（メタ）アクリレート、トリメチロールプロパントリ（メタ）アクリレート、ジペンタエリスリトールヘキサ（メタ）アクリレート等があげられ、これらは単独で叉は２種以上を混合して用いることができる。これらの中でも、２官能以上のモノマーが、光硬化後のアンカー層３の耐溶剤性を向上させる効果が大きい点から好ましい。
【００３７】
（メタ）アクリルモノマーの添加量は、固形分で、光硬化型ポリマー１００重量部に対して１〜５重量部であることが好ましく、３〜５重量部であることがさらに好ましい。添加量が１重量部未満である場合には、耐溶剤性の向上への寄与が困難となる恐れがあり、添加量が５重量部を超える場合には、未硬化状態でのアンカー層３の塗膜のブロッキング性が大きくなり、印刷パターン形成が困難となり、その結果、カラーフィルタ形成時の画素精度が低下する恐れがある。
【００３８】
シランカップリング剤は、バリア層２とアンカー層３との密着性を向上させる目的で使用され、該シランカップリング剤としては、例えば、トリメトキシシラン類、トリエトキシシラン類といったアルコキシシラン類等があげられる。該シランカップリング剤の一部位は、ビニル基、エポキシ基、アミノ基、（メタ）アクリル基、メルカプト基等の、有機化合物との反応性基を有するものから選択することができる。反応性基を有するシランカップリング剤としては、ビニルメトキシシラン、ビニルエトキシシラン、ｐ−スチリルトリメトキシシラン、３−グリシドキシプロピルトリメトキシシラン、２−（３，４−エポキシシクロヘキシル）エチルトリメトキシシラン、３−メタクリロキシプロピルメチルジエトキシシラン、３−アクリロキシプロピルトリメトキシシラン等をあげることができる。これらの中でも、（メタ）アクリル基を有するアルコキシシランが、バリア層２とアンカー層３との密着性を向上させる効果が大きい点から好ましい。
【００３９】
シランカップリング剤の添加量は、固形分で、光硬化型ポリマー１００重量部に対して１〜５重量部であることが好ましく、２〜３重量部であることがさらに好ましい。添加量が１重量部未満である場合には、バリア層２を介してフィルム基板１とアンカー層３との密着性が低下する恐れがあり、添加量が５重量部を超える場合には、未硬化状態でのアンカー層３の塗膜のブロッキング性が大きくなり、印刷パターン形成が困難となり、その結果、カラーフィルタ形成時のパターン精度が低下する恐れがある。
【００４０】
アンカー層３に使用する光開始剤としては、例えば、１−ヒドロキシシクロヘキシルフェニルケトン、２−ヒドロキシ−２−メチル−１−フェニルプロパン−１−オン、１−｛４−（２−ヒドロキシエトキシ）フェニル｝−２−ヒドロキシ−２−メチル−１−プロパン−１−オン、オキシフェニルアセチックアシッド２−（２−オキソ−２−フェニルアセトキシエトキシ）−エチルエステル、オキシフェニルアセチックアシッド２−（２−ヒドロキシエトキシ）−エチルエステル、ビス（２，４，６−トリメチルベンゾイル）フェニルフォスフィンオキサイド、２，４，６−トリメチルベンゾイルジフェニルフォスフィンオキサイド等があげられる。これらの中から、後述する溶媒に対する溶解性や吸収波長に応じて任意の化合物を選択することができ、２種以上を混合して用いることもできる。
【００４１】
アンカー層３を形成するための塗布剤は、前記光硬化型ポリマー、（メタ）アクリルモノマー、シランカップリング剤及び光開始剤といったアンカー層３の構成成分を溶媒に溶解させて得ることができる。該溶媒は、アンカー層３の構成成分の溶解性、塗布剤の塗布性や乾燥性等を考慮して適宜選択して使用される。該溶媒としては、例えば、水、酢酸ブチル、エチルアルコール、イソプロピルアルコール、トルエン、キシレン、エチルセロソルブ、エチルセロソルブアセテート、ジクライム、シクロヘキサノン、プロピレングリコールモノメチルエーテルアセテート、エトキシエチルプロピオネート、１−ブタノール、３−メトキシ−３−メチル−１−ブタノール、１−ヘキサノール、１，３−ブタンジオール、１−ペンタノール、２−メチル−１−ブタノール、４−メチル−２−ペンタノール、プロピレングリコールモノメチルエーテル、プロピレングリコールモノエチルエーテル、プロピレングリコールターシャリーブチルエーテル、ジプロピレングリコールモノメチルエーテル、エチレングリコールブチルエーテル、エチレングリコールエチルエーテル、エチレングリコールメチルエーテル、ジエチレングリコールブチルエーテル、ジエチレングリコールエチルエーテル等があげられる。
【００４２】
バリア層２が両面に設けられたフィルム基板１のいずれか一方の面にアンカー層３を形成する方法には特に限定がなく、前記塗布剤を、例えばダイコート法、カーテンフローコート法、ロールコート法、リバースロールコート法、グラビアコート法、ナイフコート法、バーコート法、スピンコート法、マイクログラビアコート法等の公知の塗布方法で、バリア層２上に塗布し、乾燥することにより、形成することができる。
【００４３】
アンカー層３の厚さは、特に限定がないが、０．２〜５μｍであることが好ましい。厚さが０．２μｍ未満では、後述するカラーフィルタ層を形成するカラーフィルタインキの吸収性の低下に伴い、印刷性の低下が生じる傾向があり、また厚さが５μｍを超えると、未硬化状態でのアンカー層の樹脂分のクッション性により、パターン潰れ等の印刷性の低下が生じる傾向がある。
【００４４】
図２は、本発明のカラーフィルタの一例を示す概略断面図であり、本発明のフレキシブルカラーフィルタ基板１０のアンカー層３上に、カラーフィルタインキからなるカラーフィルタ層４が形成されている。
【００４５】
カラーフィルタ層４を形成する際のカラーフィルタインキとしては、画像パターン形成材料を溶剤に溶解、分散させたものを用いることができる。例えば、赤色、緑色、青色からなるカラーパターン（着色層）やブラックマトリクス等を形成してカラーフィルタ層とする場合、顔料成分及び樹脂成分を溶剤中に溶解、分散させたインキ溶剤を用いることができる。
【００４６】
顔料成分としては、例えば、赤、緑、青の各色で使用可能な顔料として以下のものがあげられる。なお、以下の顔料の種類は、カラーインデックス（Ｃ．Ｉ．）Ｎｏ．で示している。赤色顔料としては、９７、１２２、１２３、１４９、１６８、１７７、１８０、１９２、２０８、２０９、２１５等が、緑色顔料としては、７、３６等が、青色顔料としては、１５、１５：１、１５：３、１５：６、２２、６０、６４等があげられる。また、墨顔料としては、カーボンブラック、チタンブラック等があげられる。
【００４７】
前記赤色顔料、緑色顔料及び青色顔料の色調整及びインキ溶剤の流動性を向上させるために、次にあげる顔料を必要量添加することができる。例えば、黄色顔料として、１７、８３、１０９、１１０、１２８等が、紫色顔料として、１９、２３等が、白色顔料として、１８、２１、２７、２８等が、橙色顔料として、３８、４３等があげられる。
【００４８】
なお、顔料成分は、顔料単体以外にも、顔料を予め分散剤、有機溶剤に分散させた顔料分散体であってもよい。
【００４９】
樹脂成分としては、例えば、ポリエステル系樹脂、アクリル系樹脂、エポキシ系樹脂、メラミン系樹脂、ベンゾグアナミン系樹脂からなる群より選ばれる少なくとも１つの樹脂を用いることが好ましい。
【００５０】
溶剤としては、例えば、エステル系溶剤、アルコール系溶剤、エーテル系溶剤、炭化水素系溶剤等を使用することができる。エステル系溶剤としては、プロピレングリコールモノメチルエーテルアセテート、エトキシエチルプロピオネート等が、アルコール系溶剤としては、１−ブタノール、３−メトキシ−３−メチル−１−ブタノール、１−ヘキサノール、１，３−ブタンジオール、１−ペンタノール、２−メチル−１−ブタノール、４−メチル−２−ペンタノール等が、エーテル系溶剤としては、プロピレングリコールモノメチルエーテル、プロピレングリコールモノエチルエーテル、プロピレングリコールターシャリーブチルエーテル、ジプロピレングリコールモノメチルエーテル、エチレングリコールブチルエーテル、エチレングリコールエチルエーテル、エチレングリコールメチルエーテル、ジエチレングリコールブチルエーテル、ジエチレングリコールエチルエーテル等が、炭化水素系溶剤としては、ソルベッソ１００、ソルベッソ１５０（以上、商品名、エクソンモービル（有）製）等があげられる。
【００５１】
本発明において、前記カラーフィルタインキを用い、アンカー層３上にカラーフィルタ層４を形成する際には、印刷方式が採用される。
【００５２】
前記印刷方式は、巻き取りロール状で供給されたインキ離型処理フィルムへカラーフィルタインキを塗工してインキ液膜を形成し、該インキ液膜を予備乾燥した予備乾燥インキ膜に、凸部パターンが非画像パターンである凸版を押し当て、該予備乾燥インキ膜の不要なパターンを凸版の凸部に転写除去し、該インキ離型処理フィルム上に残った画像パターンをフレキシブルカラーフィルタ基板１０のアンカー層３へ転写してカラーフィルタ層４を形成する方式であることが、さらに印刷パターン精度に優れたカラーフィルタを容易に製造することができるという点から好ましい。
【００５３】
本発明に用いられるインキ離型処理フィルムは、適度のインキ受容性を有すると同時に、一度受容したインキの完全なインキ剥離性を有することが望ましい。
【００５４】
前記インキ離型処理フィルムとしては、プラスチック等の可撓性基材に加工を施したものを用いることが可能である。例えば、ポリエチレンテレフタレート、ポリエチレンナフタレート、ポリエーテルサルフォン、シクロオレフィンポリマー、ポリイミド、ナイロン、アラミド、ポリカーボネート、ポリメチルメタクリレート、ポリ塩化ビニル、トリアセチルセルロース等のフィルム、シートを基材として用いることができる。さらに光透過性の基材を用いることにより、パターンの重ね合わせ時にアライメントを容易にすることができる。これら可撓性基材は長尺の巻き取りロールで供給され、ブランケットへ加工された後、使用される。
【００５５】
インキ離型処理フィルムは、前記基材に、シリコーンオイル、シリコーンワニスに代表される離型剤を塗布したものでもよいし、シリコーンゴムの薄膜層を形成したものでもよい。また、フッ素系樹脂、フッ素系ゴムを利用することもできるし、フッ素樹脂微粉末をシリコーンゴムあるいは一般のゴムに混合して剥離性を付与してもよい。これらシリコーン系の塗膜は、通常前記基材との密着性が低いが、熱硬化性又は紫外線硬化性のアクリル系樹脂、エポキシ系樹脂、最表面に設けるシリコーン層に対して、より基材との接着性の高い樹脂層を、アンカー層としてあらかじめ基材上に設け、その上にシリコーン系の塗膜を設けてもよい。
【００５６】
インキ離型処理フィルムに用いられるシリコーン系化合物としては、例えば、ジメチルポリシロキサンの各種分子量のもの、その他メチルハイドロジエンポリシロキサン、メチルフェニルシリコーンオイル、メチル塩素化フェニルシリコーンオイル、これらポリシロキサンと有機化合物との共重合体等があげられる。
【００５７】
シリコーンゴムとしては、二液型のジオルガノポリシロキサンと架橋剤としての三官能性以上のシラン、又はシロキサン及び硬化触媒を組み合わせたもの、あるいは一液型ではジオルガノポリシロキサンとアセトンオキシム、各種メトキシシラン、メチルトリアセトキシシラン等の組み合わせ等が用いられ、その他ゴム硬度を調節するためのポリシロキサンを適宜用いることができる。
【００５８】
また本発明では、インキ離型処理フィルムとして、前記基材に無機膜を設けた後、シランカップリング剤による表面処理を施したものを用いることもできる。
【００５９】
インキ離型処理フィルムは、処理面へインキを滴下した際の接触角が、好ましくは１０〜９０°、より好ましくは２０〜７０°となるインキ剥離性を有することが望ましい。該接触角が小さすぎると、後工程でのインキ剥離性が低下してパターンの欠陥（再現性不良等）が発生しやすくなる。逆に接触角が大きすぎると、インキ液膜を形成する際にハジキが生じ、均一なインキ液膜を形成することが困難になる。
【００６０】
前記インキ離型処理フィルム上にインキ液膜を形成するには、カラーフィルタインキの粘度や乾燥性に応じて公知の塗工方法を用いることができる。すなわち、例えばディッピング法、ロールコート、グラビアコート、リバースコート、エアナイフコート、コンマコート、ダイコート、スクリーン印刷法、スプレーコート、グラビアオフセット法、キャップコート、アプリケータ等があげられる。これらの中でも、ダイコート、キャップコート、ロールコート、アプリケータは、広範囲の粘度のカラーフィルタインキについて均一なインキ液膜を形成することができ、さらにその中でも可動するインキ剥離性のインキ離型処理フィルム上にインキ塗膜を連続的に形成する場合は、ダイコートが最も効率的で好適な形成方法である。
【００６１】
インキ離型処理フィルム上に前記方法によりインキ液膜を形成した後に、該インキ液膜を予備乾燥し、予備乾燥インキ膜を形成する。この予備乾燥には自然乾燥、冷風・温風乾燥、マイクロ波照射、減圧乾燥等の方法を採用することができ、また、紫外線、電子線等の放射線を照射することもできる。
【００６２】
予備乾燥により、前記インキ液膜の粘度又はチキソトロピー性、脆性を上昇させることができる。予備乾燥による乾燥が不十分な場合は、後工程である凸版を押し当てて予備乾燥インキ膜の不要なパターンを凸版の凸部に転写除去する際に、インキ液膜が断裂し、不良が発生する恐れがある。逆に乾燥が過剰な場合は、インキ膜表面のタック性が低下し、前記凸版に不要なパターンが転写されにくくなる恐れがある。そのため、使用するカラーフィルタインキの組成に応じて、乾燥状態を乾燥時間や雰囲気温度により調節するが、予備乾燥インキ膜に対して０．５〜４％の溶剤の残留が認められる状態となるようにすることが好ましい。
【００６３】
なお、いわゆるドライフィルムといわれるｐｐｍオーダーの溶剤残留量では、乾燥が過剰であり、凸版に不要なパターンが転写されない不具合や、凸版の押し付けによりインキ液膜が部分的に剥離し、塵の原因になるといった不具合が生じる場合があるため、本発明では、予備乾燥インキ膜を形成する条件として適さない。
【００６４】
次に、凸部パターンが非画像パターンである凸版を押し当て、前記予備乾燥インキ膜の不要なパターンを凸版の凸部に転写除去する。
【００６５】
凸版としては、例えば、無アルカリガラス等の低膨張ガラス表面に感光性樹脂を用いてマスクパターンを形成した後、既存のドライエッチング処理やウエットエッチング処理、もしくはサンドブラスト処理を用いて、２〜３０μｍの版深を設けたものを用いることができる。
【００６６】
また、凸版としては、ナイロン、アクリル、シリコーン樹脂、スチレン−ジエン共重合体等からなるものを用いることもでき、エチレン−プロピレン系、ブチル系、ウレタン系ゴム等のゴム製の版を用いることもできる。このような樹脂製の凸版は、すでに凸版印刷やフレキソ印刷用に用いられており、予め作製した型に所定の樹脂を流し込んで版とするか、あるいは彫刻によっても作製することができるが、感光性樹脂を用いる方法を採用した場合には、より高精度な凸版を作製することができる。
【００６７】
前記のように予備乾燥インキ膜の不要なパターンを凸版の凸部に転写除去し、インキ離型処理フィルム上に残った画像パターンをフレキシブルカラーフィルタ基板１０のアンカー層３へ転写することにより、所望パターンのカラーフィルタ層４を形成することができる。
【００６８】
なお、本発明のカラーフィルタは、前記アンカー層３の表面の、前記カラーフィルタインキ中の溶剤に対する接触角が２０〜６０°、さらには３０〜４０°であることが好ましく、かつ、鉛筆硬度がＨＢ以下であることが好ましい。この場合、該カラーフィルタインキの吸収性が適度に優れ、転写時のクッション性にも優れるので、その結果、本発明のカラーフィルタは印刷パターン精度に優れる。カラーフィルタインキ中の溶剤に対する接触角が２０°未満の場合には、総じてカラーフィルタインキの吸収性が高いため、パターン潰れが発生する傾向があり、６０°を超える場合には、総じてカラーフィルタインキの吸収性が低いため、印刷パターン精度が低下する傾向がある。また、鉛筆硬度がＨ以上である場合には、印刷時のクッション性が低下し、その結果、印刷パターン精度が低下する傾向がある。
【００６９】
また、前記バリア層２が両面に設けられたフィルム基板１のいずれか一方の面に、前記光硬化型ポリマー、（メタ）アクリルモノマー、シランカップリング剤及び光開始剤を含む塗布剤を塗布して８０〜１２０℃、さらには９０〜１１０℃で乾燥させ、アンカー層３を形成し、前記のようにしてカラーフィルタ層４を形成した後に、形成されたアンカー層３を光硬化させることが好ましい。この場合、バリア層２を介してフィルム基板１とアンカー層３との密着性がより向上し、パターン精度に特に優れたカラーフィルタを容易に製造することが可能となる。乾燥温度が８０℃未満である場合には、シランカップリング剤の作用が低下するため、密着性が低下する恐れがあり、１２０℃を超える場合には、フィルム基板が変形し易くなるため、印刷パターン精度を確保することが困難になる。また、カラーフィルタ層の形成前にアンカー層を光硬化させた場合には、印刷性能自体の確保が困難になる恐れがある。
【００７０】
本発明のカラーフィルタの製造方法では、すべての工程をロールツーロールプロセスで行うことが、生産性が向上し、カラーフィルタ基板のコストダウンを図ることが可能となるので好ましい。
【実施例】
【００７１】
本発明を更に詳しく説明するために以下に実施例をあげるが、本発明はこれらの実施例のみに限定されるものではない。
【００７２】
＜実施例１＞
｛両面バリア層付フィルム基板の作製｝
フィルム基板としてポリエチレンナフタレートフィルム（帝人デュポンフィルム（株）製、テオネックス（登録商標）Ｑ６５ＦＡ）の１２５μｍ膜厚、５００ｍｍ幅、１００ｍ巻のロールを使用し、このフィルム基板の両面に、ＤＣスパッタ成膜を行うスパッタロールコート装置により、酸素を反応ガスに用いたリアクティブスパッタでＳｉをターゲットとして用い、膜厚５０ｎｍのＳｉＯx（ｘ＝１．５〜１．８）を成膜し、両面バリア層付フィルム基板を作製した。
【００７３】
｛フレキシブルカラーフィルタ基板の製造｝
前記両面バリア層付フィルム基板上に、下記組成のアンカー層用の塗布剤をマイクログラビアコータにより、膜厚が１μｍとなるように塗布し、１００℃で２分間程度乾燥して上面のバリア層上にアンカー層を形成し、フレキシブルカラーフィルタ基板を製造した。
【００７４】
（塗布剤の組成）
・光硬化型ポリマー：
シリコーン−フッ素共重合樹脂
（大日精化工業（株）製、ダイアロマーＳＰ−７１３０）            １００重量部
・（メタ）アクリルモノマー：
多官能アクリレート
（新中村化学工業（株）製、Ａ−ＧＬＹ−９Ｅ）                        ２重量部
・シランカップリング剤：
３−メタクリロキシプロピルトリメトキシシラン
（信越化学工業（株）製、信越シリコーンＫＢＭ−５０３）              ２重量部
・光開始剤：
アルキルフェノン系光重合開始剤
（チバスペシャリティケミカルズ社製、ＩＲＧＡＣＵＲＥ１８４）        ２重量部
・溶媒：
酢酸ブチル                                                        ５０重量部
【００７５】
｛カラーフィルタインキ（赤色）の調製｝
下記組成の混合物を均一に撹拌混合した後、直径１ｍｍのガラスビーズを用い、サンドミルで５時間分散し、さらに５μｍのフィルタでろ過してカラーフィルタインキ（赤色）を調製した。
【００７６】
（カラーフィルタインキの組成）
・赤色顔料：
Ｃ．Ｉ．Ｐｉｇｍｅｎｔ Ｒｅｄ ２５４
（チバスペシャリティケミカルズ社製、イルガーフォーレッドＢ−ＣＦ）１４重量部
・赤色顔料：
Ｃ．Ｉ．Ｐｉｇｍｅｎｔ Ｒｅｄ １７７
（チバスペシャリティケミカルズ社製、クロモフタールレッドＡ２Ｂ）    ２重量部
・アクリルワニス（固形分２０重量％）                                  ８４重量部
・メチル化メチロールメラミン
（三洋化成工業（株）製、ＭＷ−３０）                              ２０重量部
・レベリング剤：
（大日本インキ化学工業（株）製、メガファックＦ−４８３ＳＦ）        １重量部
・溶剤：
プロピレングリコールモノメチルエーテル                            ８５重量部
プロピレングリコールモノメチルエーテルアセテート                  ４５重量部
【００７７】
｛凸部パターンが非画像パターンである凸版の作製｝
低膨張ガラス板（コーニング社製、１７３７材）を基板として、２００ｍｍ幅（パターン有効幅：１５０ｍｍ）のドライエッチングを用い、版深２５μｍで凸部２０μｍ幅、凹部８０μｍ幅の連続したストライプパターンを設けた凸版を作製した。
【００７８】
｛カラーフィルタの製造｝
前記カラーフィルタインキ（赤色）を、インキ離型処理フィルム（シリコーン系離型処理ポリエステルフィルム、東洋紡績（株）製、Ｋ１５０４、基材厚：約１２０μｍ）上に、ダイコーターを用いて塗布してインキ液膜を形成し、室温で約２分間予備乾燥させて予備乾燥インキ膜を形成した。その後、前記凸版を予備乾燥インキ膜に接触させ、非画像パターン部のインキ膜を凸版の凸部に転写除去した。次いで、画像パターン部が残されたインキ離型処理フィルムを、被印刷基板である前記フレキシブルカラーフィルタ基板に押圧し、インキ離型処理フィルムから画像パターン部のインキ膜をアンカー層へ転写してカラーフィルタ層を形成した後、アンカー層を光硬化させてカラーフィルタを製造した。
【００７９】
＜実施例２＞
実施例１の｛フレキシブルカラーフィルタ基板の製造｝工程において、（メタ）アクリルモノマーの量を１．２重量部に、シランカップリング剤の量を１．２重量部に変更した以外は、実施例１と同様の方法でカラーフィルタを製造した。
【００８０】
＜実施例３＞
実施例１の｛フレキシブルカラーフィルタ基板の製造｝工程において、乾燥温度を１２０℃に変更した以外は、実施例１と同様の方法でカラーフィルタを製造した。
【００８１】
＜実施例４＞
実施例１の｛フレキシブルカラーフィルタ基板の製造｝工程において、（メタ）アクリルモノマーの量を１．２重量部に、シランカップリング剤の量を１．２重量部に、乾燥温度を１２０℃に変更した以外は、実施例１と同様の方法でカラーフィルタを製造した。
【００８２】
＜比較例１＞
実施例１の｛フレキシブルカラーフィルタ基板の製造｝工程において、（メタ）アクリルモノマーの量を０．８重量部に変更した以外は、実施例１と同様の方法でカラーフィルタを製造した。
【００８３】
＜比較例２＞
実施例１の｛フレキシブルカラーフィルタ基板の製造｝工程において、シランカップリング剤の量を０．２重量部に変更した以外は、実施例１と同様の方法でカラーフィルタを製造した。
【００８４】
＜比較例３＞
実施例１の｛フレキシブルカラーフィルタ基板の製造｝工程において、（メタ）アクリルモノマーの量を８重量部に変更した以外は、実施例１と同様の方法でカラーフィルタを製造した。
【００８５】
＜比較例４＞
実施例１の｛フレキシブルカラーフィルタ基板の製造｝工程において、シランカップリング剤の量を４重量部に変更した以外は、実施例１と同様の方法でカラーフィルタを製造した。
【００８６】
＜比較例５＞
実施例１の｛フレキシブルカラーフィルタ基板の製造｝工程において、乾燥温度を８０℃に変更した以外は、実施例１と同様の方法でカラーフィルタを製造した。
【００８７】
＜比較例６＞
実施例１の｛フレキシブルカラーフィルタ基板の製造｝工程において、乾燥温度を１５０℃に変更した以外は、実施例１と同様の方法でカラーフィルタを製造した。
【００８８】
実施例１〜４及び比較例１〜６のカラーフィルタについて、各特性を以下の方法にて評価した。その結果を表１に示す。
【００８９】
｛印刷性｝
光硬化前のアンカー層上に印刷形成したＣＦパターンの実測線幅（設計値：８０μｍ線幅）を測定し、下記基準により評価した。
○：パターン線幅が７８〜８２μｍ
△：パターン線幅が７５μｍ以上、７８μｍ未満、もしくは８２μｍ超、８５μｍ以下
×：パターン線幅が７５μｍ未満、もしくは８５μｍ超
【００９０】
｛密着性｝
碁盤目剥離試験を行い、光硬化後のアンカー層のフィルム基板との密着性を下記基準により評価した。
○：剥離部位が１０％以下
△：剥離部位が１０％超、３０％未満
×：剥離部位が３０％以上
【００９１】
｛耐溶剤性｝
アセトンを使用したウエスラビング試験を行い、光硬化後のアンカー層の耐溶剤性を下記基準により評価した。
○：アンカー層の損傷なし
△：アンカー層の一部が損傷
×：アンカー層のほとんどが損傷
【００９２】
｛濡れ性｝
光硬化前のアンカー層表面のプロピレングリコールモノメチルエーテルに対する接触角を、液滴法（θ／２法）にて測定し、下記基準により評価した。
○：２０〜６０°
×：２０°未満、もしくは６０°超
【００９３】
｛硬度｝
光硬化前のアンカー層表面の鉛筆硬度を、ＪＩＳ  Ｋ  ５６００−５−４「塗料一般試験方法−第５部：塗膜の機械的性質−第４節：引っかき硬度（鉛筆法）」に基づいて測定し、下記基準により評価した。
○：ＨＢ以下
×：Ｈ以上
【００９４】
【表１】
2013073115.tif 000003
【産業上の利用可能性】
【００９５】
本発明のフレキシブルカラーフィルタ基板から、印刷方式によりカラーフィルタを形成することが可能で、本発明のカラーフィルタは、画素パターン形状及び寸法安定性に優れたものであり、液晶ディスプレイや電子ペーパー等のフレキシブルディスプレイに好適に利用することができる。
【符号の説明】
【００９６】
１    フィルム基板
２    バリア層
３    アンカー層
４    カラーフィルタ層
１０  フレキシブルカラーフィルタ基板
【図１】
2013073115.tif 000004
【図２】
2013073115.tif 000005